(57)【特許請求の範囲】
【請求項１】
アスベスト含有廃棄物の再生処理方法であって、
前記廃棄物を過熱蒸気で加熱してアスベスト中の結晶水を脱水することにより無害化物を生成し、続いて過熱蒸気雰囲気下で加熱処理することによりセメント原料としての主に２ＣａＯ・ＳｉＯ２（ビーライト）とＣａＯ（生石灰）とからなる加熱処理物を生成する加熱工程と、
前記加熱処理物を粉砕する粉砕工程と、
粉砕された前記加熱処理物を焼成する焼成工程とを含む、再生処理方法。
【請求項２】
前記廃棄物に含まれる有機化合物を前記加熱工程において揮発させ、前記過熱蒸気と反応させ、前記有機化合物を分解する反応工程を含む、請求項１に記載の再生処理方法。
【請求項３】
前記有機化合物を分解して生成された分解ガスを冷却する冷却工程と、前記分解ガス中に含まれるアスベスト未反応物を除去する除去工程と、前記分解ガス中に含まれるハロゲンおよびＳＯｘを回収・除去する排ガス洗浄工程とを含む、請求項２に記載の再生処理方法。
【請求項４】
前記加熱工程では、８００℃〜１１００℃の前記過熱蒸気の雰囲気下で前記廃棄物を１０分〜１２０分加熱する、請求項１〜３のいずれか１項に記載の再生処理方法。
【請求項５】
前記加熱工程では、前記アスベストから脱水された前記結晶水からなる８００℃〜１１００℃の前記過熱蒸気の雰囲気下で前記廃棄物を１０分〜１２０分加熱する、請求項１〜３のいずれか１項に記載の再生処理方法。
【請求項６】
前記加熱工程では、前記過熱蒸気を連続的または間欠的に供給して、８００℃〜１１００℃の前記過熱蒸気の雰囲気下で前記廃棄物を１０分〜１２０分加熱する、請求項１〜３のいずれか１項に記載の再生処理方法。
【発明の詳細な説明】
【技術分野】
【０００１】
本発明は、アスベスト含有廃棄物を無害化して再資源化するための再生処理方法に関する。
【背景技術】
【０００２】
アスベスト（石綿）は、蛇紋石や角閃石が繊維状に変形した天然の鉱石で、蛇紋石系のクリソタイルと、角閃石系のクロシドライト、アモサイト等とに大別される。アスベストは、軽量性、耐久性、耐熱性、耐薬品性、電気絶縁性に優れ、安価であるため、これまで、建設資材、電気製品、自動車、家庭用品等の様々な用途に広く使用されてきた。
【０００３】
アスベストの繊維は、空中に飛散しやすく、それが肺へ吸入されると、肺ガンや中皮種等の病気を引き起こすことが問題となっている。そこで現在では、アスベストを全重量の０．１％以上含有する製品の出荷は、原則禁止されている。また、使用済みのアスベスト含有廃棄物の処理では、その廃棄物中のアスベストを全重量の０．１％以下となるまで無害化することが求められている。
【０００４】
アスベストを無害化する技術としては、溶融処理技術が知られている。溶融処理技術は、アスベストの融点以上の温度まで加熱し、アスベストを溶融することにより無害化する技術である。アスベストの溶融処理は、一般に、アスベストを１５００℃以上に加熱することにより行われている。このため、１５００℃以上の高温に耐えうる設備が必要で、運転時には多大なエネルギーを必要とし、設備コストおよび消費電力がかかるという問題があった。溶融物は、再利用されず、その大部分が最終処分場で埋め立て処理されているのが現状である。この結果、溶融物を埋め立て処理するための処理コストも必要である。
【０００５】
そこで、低コストおよび低エネルギーでアスベスト含有廃棄物を無害化する技術として、加熱処理する方法が提案されている（非特許文献１参照）。この方法は、加熱によりアスベストの構造を変化させ、無害化する方法である。この加熱処理は、溶融処理に比較して低温で行うことができるため、低コストおよび低エネルギーでアスベストの無害化を実現することができる。
【０００６】
なお、非特許文献１には、ＪＩＳ  Ａ  １４８１に準拠する位相差顕微鏡法によってアスベストが含まれないと評価される加熱条件として「１０００℃で３時間加熱すること」が必要であること、８００℃および９００℃では、前記の基準に照らした無害化を行うことができないことが記載されている。これは、１０００℃より低い８００℃や９００℃ではアスベストの熱伝導率が低いことから、アスベストの内部にまで温度が伝わらず、温度分布が一様にならないため、１０００℃で３時間程度加熱しないと、反応しないクリソタイルが存在することを示すものである。
【０００７】
この加熱処理する方法では、さらに低温でアスベストの無害化を実現するために、フロン分解無害化処理によって生成されたフロン分解物をアスベストに混合し、その混合物を加熱する方法が提案されている（特許文献１参照）。この方法では、６００℃以下（例えば、５７５℃）の低温で所定時間（例えば、２時間）加熱することによりアスベストを無害化することができる。
【０００８】
無害化されたアスベストの再利用も試みられている。例えば、アスベストを加熱処理して非アスベスト化し、それをセメントに変換することが提案されている（特許文献２参照）。この特許文献２に記載の技術では、まず、アスベストを含有する無機質系材料の廃材を、最大寸法が２００ｍｍ未満であり、かつ粒径が１ｍｍ未満である微粉の含有比率が５％以下であるように粒度調整する。そして、その含水率を２〜２０％に調整し、その廃材の乾燥状態における質量として５〜３０ｋｇ／袋の範囲で袋詰めする。その袋詰めされた廃材を、その廃材とセメント原料との合計量に占める廃材の比率が、乾燥状態における質量比率で１〜２０％の範囲となるよう調整し、その廃材を袋詰めしたままの状態でセメント原料とともにセメント製造用キルン内にキルンの窯尻から投入する。そして、１０００〜１５００℃で３０〜６０分間加熱処理して焼結体を得、その焼結体を粉末化して、セメント化している。
【特許文献１】特開２００５−１６８６３２号公報
【特許文献２】特開２００６−４３６７２号公報
【非特許文献１】橋本忍、奥田篤史、上林晃、本多沢雄、淡路英夫、福田功一郎、「位相差顕微鏡法による加熱クリソタイルの評価」、日本セラミックス協会学術論文誌、１１４［８］７１６−７１８、２００６年８月１日
【発明の開示】
【発明が解決しようとする課題】
【０００９】
上述した従来の方法では、フロン分解物と混合するために、また、キルン内でアスベストを低温かつ短時間で加熱するために、アスベスト含有廃棄物を加熱処理する前に粉砕しなければならない。これでは、アスベストの繊維が空中へ飛散してしまい、人体への影響が問題となる。
【００１０】
上述した従来の方法では、大気中でアスベスト含有廃棄物を加熱処理している。すなわち、主に空気からの対流伝熱効果だけで廃棄物に対して熱量を与えている。
【００１１】
ここで、アスベストの無害化処理の基準は、Ｘ線回折分析法による定量分析と、位相差顕微鏡を用いた分散染色法による定性分析とを行い、いずれにおいてもアスベストが検出されないことが確実であることとされている。
【００１２】
図１に、大気雰囲気中で３０分加熱した場合のＸ線回折分析法による定量分析を行った結果を示す。横軸は、入射するＸ線と回折線とのなす角度２θ（°）であり、縦軸は、Ｘ線強度（ａ．ｕ．）である。加熱処理がされていないクリソタイル、６００℃の温度で加熱したクリソタイルについての分析結果では、白抜きの菱形で示されるように、クリソタイルのピークが検出され、クリソタイルが存在することを示した。
【００１３】
しかしながら、７００℃〜１０００℃の温度で加熱すると、クリソタイルのピークは検出されなかった。このため、７００℃以上の温度で加熱すると、Ｘ線回折分析法による定量分析では、クリソタイルのピークは見られなくなる。
【００１４】
図２に、大気雰囲気中で３０分加熱した場合の位相差顕微鏡写真を用いた分散染色法による定性分析を行った結果を示す。図２（ａ）〜（ｄ）は、６００℃〜１０００℃の温度で加熱した場合の結果を示した図である。６００℃〜１０００℃のいずれにおいても、赤紫〜青色分散色を示す繊維が存在し、分散染色法による定性分析では、アスベストを無害化することはできないことが示された。なお、この分散染色法による定性分析では、加熱時間を６０分、１２０分にしても、赤紫〜青色分散色を示す繊維数は減るものの、赤紫〜青色分散色を示す繊維が存在し、完全に無害化することはできないことが示された。
【００１５】
これらのことから、アスベストを高温加熱することにより無害化する場合、非特許文献１に記載のように、少なくとも約１０００℃で３時間程度加熱しなければならないことが確認された。
【００１６】
約１０００℃で３時間程度加熱処理する場合、加熱処理する前に、アスベスト含有廃棄物を粉砕する必要はないものの、内部のアスベストまで十分に加熱するためには、多くのエネルギーが必要で、まだ実用的レベルではない。また、約１０００℃という高温で、３時間という長時間の加熱は、安全性や信頼性においても十分担保できるものではない。
【００１７】
そこで、加熱処理する前にアスベスト含有廃棄物を粉砕することなく、低温かつ短時間の加熱で無害化することができ、さらには、それを再資源化するためのアスベスト含有廃棄物の処理方法の提供が望まれている。
【課題を解決するための手段】
【００１８】
本発明の発明者らは、鋭意検討の結果、アスベストとセメントとを含有するアスベスト含有廃棄物を用い、粉砕していないその廃棄物を過熱蒸気で加熱し、アスベスト中の結晶水を脱水することにより、８００℃や９００℃といった１０００℃より低い温度で、しかも３０分程度といった短い時間で、クリソタイルが完全に消失し、主に２ＣａＯ・ＳｉＯ２とＣａＯになることを見出した。普通ポルトランドセメントは、ＳｉＯ２とＣａＯが主成分であり、加熱処理された廃棄物は、主成分がＳｉＯ２、ＣａＯであり、セメント化に不適切な成分を含まないことから、それを粉砕し、焼成することにより、セメントとして再資源化できることを見出した。
【００１９】
本発明は、前記のことを見出すことによりなされたものであり、前記課題は、本発明のアスベスト含有廃棄物の再生処理方法を提供することにより解決することができる。
【００２０】
すなわち、本発明の再生処理方法は、アスベスト含有廃棄物を過熱蒸気で加熱し、アスベスト中の結晶水を脱水する加熱工程と、アスベスト中の結晶水が脱水された廃棄物を粉砕する粉砕工程と、粉砕された廃棄物を焼成する焼成工程とを含む。
【００２１】
この廃棄物には、アスベストおよびセメント原料のほか、接着剤や塗料等の有機化合物が含まれており、前記加熱により揮発させ、過熱蒸気と反応させ、有機化合物を分解する反応工程をさらに含み、加熱処理において発生するガスを無害化することができる。
【００２２】
したがって、反応工程後、有機化合物を分解して生成された分解ガスを冷却する冷却工程と、分解ガス中に含まれるアスベスト未反応物を除去する除去工程と、分解ガス中に含まれる塩素等のハロゲンおよびＳＯｘ等を回収・除去する排ガス洗浄工程とをさらに含むことができる。
【００２３】
前記加熱工程では、廃棄物を、約８００℃〜１１００℃の過熱蒸気雰囲気下で約１０分〜１２０分加熱する。この過熱蒸気は、アスベストから脱水された結晶水からなるものとすることができる。また、過熱蒸気は、適宜供給することができ、例えば、連続的または間欠的に供給することができる。
【発明の効果】
【００２４】
本発明のアスベスト含有廃棄物の再生処理方法を提供することで、アスベストおよびセメントを含有する廃棄物を再資源化して再利用することが可能となる。このため、加熱処理後、埋め立て処理するためのコストが不要となる。
【００２５】
また、低温かつ短時間の加熱で無害化することができるため、低コストおよび低エネルギーで実現することができ、安全性や信頼性を十分に担保することができる。
【発明を実施するための最良の形態】
【００２６】
本発明は、アスベストとセメントとを含有する廃棄物を加熱して無害化し、その無害化した廃棄物をセメント等として再利用するためのアスベスト含有廃棄物の再生処理方法である。
【００２７】
アスベストは、天然に存在するケイ酸塩水和物の鉱物繊維であり、蛇紋石系のクリソタイルと、角閃石系のクロシドライト、アモサイトがある。アスベストは、高温で加熱することにより、結晶水が脱水する。ここで、アスベストの結晶水が脱水する際の化学式を、クリソタイルについて式（１）に、アモサイトについて式（２）に、クロシドライトについて式（３）に示す。
【００２８】
【化１】
0005066697.tif 000002
【００２９】
【化２】
0005066697.tif 000003
【００３０】
【化３】
0005066697.tif 000004
【００３１】
前記式１〜３で示されるように、クリソタイルおよびアモサイトは、脱水して、無害のフォルステライト（Ｍｇ２ＳｉＯ４）へ変化し、クロシドライトは、脱水して、無害のケイ酸ナトリウム（Ｎａ２ＳｉＯ３）へ変化する。このことから、高温で加熱することにより、アスベストを無害化することができる。
【００３２】
本発明では、過熱蒸気雰囲気下で被加熱物であるアスベスト含有廃棄物を加熱する。これは、過熱蒸気が空気の２倍の比熱を有し、空気より対流伝熱効果が大きく、かつ、熱放射および凝縮水による伝熱効果が得られるため、従来の空気中で加熱するよりも、低温かつ短時間で必要な熱量を被加熱物に与えることができるからである。
【００３３】
ここで、クリソタイル１００％のアスベストを過熱蒸気雰囲気下で加熱した後、Ｘ線回折分析法による定量分析を行うと、空気中で加熱する場合と同様、７００℃以上の温度では、約３０分の加熱で、クリソタイルのピークは検出されなかった。そのかわりに、フォルステライトのピークが検出され、フォルステライトが生成することが示された。
【００３４】
図３は、過熱蒸気雰囲気下で３０分加熱した場合の位相差顕微鏡写真を用いた分散染色法による定性分析を行った結果を示した図である。図３（ａ）、（ｂ）は、加熱温度を７００℃、８００℃に加熱した場合の結果を示した図である。加熱温度７００℃では、赤紫〜青色分散色を示す繊維が存在し、この分散染色法による定性分析結果では、アスベストを無害化することはできないことが示された。しかしながら、加熱温度を８００℃にすると、赤紫〜青色分散色を示す繊維が完全に消失し、アスベストを無害化することができたことが示された。
【００３５】
なお、この分散染色法による定性分析結果では、７００℃で１８０分間加熱しても、赤紫〜青色分散色を示す繊維が存在し、アスベストを無害化することはできないことが示された。これに対し、８００℃にすると、１０分間の加熱であっても、赤紫〜青色分散色を示す繊維は完全に消失し、アスベストを無害化することができたことが示された。
【００３６】
アスベスト含有廃棄物には、発塵量が著しく多い、あるいは発塵しやすい飛散性アスベスト含有廃棄物と、発塵性が比較的低い非飛散性アスベスト含有廃棄物とがある。飛散性アスベスト含有廃棄物には、アスベスト吹付材、アスベストを含有する保温材、断熱材、耐火被覆材等があり、非飛散性アスベスト含有廃棄物には、住宅屋根用化粧スレート等の成形板がある。なお、これら吹付材、保温材、断熱材、耐火被覆材、成形板は、その成分としてセメントを含み、アスベストとセメントとを含有するアスベスト含有廃棄物である。吹付材や住宅屋根用化粧スレートについて定性分析および定量分析を行ってみると、過熱蒸気雰囲気下では、約８００℃〜１１００℃、約１０分〜１２０分の加熱でクリソタイルが完全に消失した。このことから、本発明では、アスベスト吹付材やスレート等のアスベストおよびセメントを含有する廃棄物を、過熱蒸気雰囲気下、約８００℃〜１１００℃の温度で加熱することにより、約１０分〜１２０分という短い時間ですべてのクリソタイルを消失させ、無害化することができる。
【００３７】
アスベスト含有廃棄物は、アスベストの主成分であるクリソタイル（Ｍｇ３Ｓｉ２Ｏ５（ＯＨ）４）と、セメントの成分である、二酸化ケイ素（ＳｉＯ２）、酸化アルミニウム（Ａｌ２Ｏ３）、酸化第二鉄（Ｆｅ２Ｏ３）、酸化カルシウム（ＣａＯ）等を含む。例えば、全重量の約２５％のクリソタイルを含む廃棄物を過熱蒸気雰囲気下で、８００℃以上の温度で加熱すると、上述したようにクリソタイルは消失し、前記式１によればフォルステライトが生成する。しかしながら、この加熱処理では、フォルストライトも消失し、加熱処理後の成分は、主に２ＣａＯ・ＳｉＯ２（ビーライト）とＣａＯ（生石灰）となった。すなわち、セメントの主成分である、石灰質原料のＣａＯと、粘土質原料のＳｉＯ２とになることが見出された。
【００３８】
このため、過熱蒸気雰囲気下で加熱処理された廃棄物は、特に添加物を添加したり、不要な成分の除去を行うことなく、そのままロールクラッシャやチューブクラッシャ等へ投入して粉砕し、キルン等で焼成することにより、クリンカーを形成することができる。クリンカーは、セメント原料をキルンで高温焼成して得られる焼結物塊であり、ビーライト、アルミネート相（３ＣａＯ・Ａｌ２Ｏ３）、フェライト相（４ＣａＯ・Ａｌ２Ｏ３・Ｆｅ２Ｏ３）、エーライト（３ＣａＯ・ＳｉＯ２）といった水硬性化合物を含み、これら水硬性化合物によりセメントの強度を発現するものである。なお、ビーライト、アルミネート相、フェライト相、エーライトは、セメント原料であるＣａＯ、ＳｉＯ２、Ａｌ２Ｏ３、Ｆｅ２Ｏ３を粉砕および焼成することにより生成される。セメントは、クリンカーに石膏を約３％〜約５％添加することにより製造することができる。ここで石膏を添加するのは、アルミネート相と水との反応を抑制するためである。
【００３９】
ここで、アスベスト含有廃棄物の再生処理方法を実現するための処理システムを、図４に例示する。この処理システムは、粉砕していないアスベスト含有廃棄物１を搬送容器２に載せ、搬送容器２ごと収容し、密閉して所定温度に加熱し、過熱蒸気を受け入れて過熱蒸気雰囲気とすることができる加熱炉１０と、過熱蒸気を発生させる過熱蒸気発生装置２０とを備えている。ここでは図示していないが、この処理システムは、加熱処理後に粉砕するための粉砕装置と、粉砕物を焼成するための焼成装置とをさらに備える。
【００４０】
加熱炉１０は、図５に示すように、所定の容量の空間を有し、廃棄物１を載せた搬送容器２を搬出入可能な出入口１１を有し、出入口１１を密閉するための開閉蓋１２を備えている。また、加熱炉１０の炉壁１３は、外部への熱の放散量を抑制するために保温材で覆われている。加熱炉１０は、内部を加熱するために電気ヒータ１４を備え、また、過熱蒸気を供給するための蒸気供給パイプ１５が設けられている。この蒸気供給パイプ１５は、複数の穴を備えており、それらの穴から過熱蒸気を供給することができるようになっている。また、加熱炉１０は、内部の温度を制御するために、温度計および温度コントローラを備えている。
【００４１】
搬送容器２の底には、車輪２ａが設けられ、車輪２ａにより容易に加熱炉１０内に移動させ、搬送容器２を収容することができる。また、搬送容器２は、ボード状の廃棄物の場合、ボード同士を離間させて支持する支持部を備える。なお、ボード状の廃棄物は、離間して設置されることにより、表面および裏面の両方から熱を与えることができる。
【００４２】
図４を再び参照して、過熱蒸気発生装置２０は、水を収容したタンク２１と、水を加熱して蒸発させるボイラ２２と、タンク２１からボイラ２２へ水を供給する給水ポンプ２３と、ボイラ２２で発生した蒸気を所定温度に過熱する蒸気過熱器２４とを備えている。
【００４３】
加熱炉１０内は、電気ヒータ１４により約８００℃〜１１００℃に加熱されるとともに、蒸気過熱器２４で約８００℃〜１１００℃に過熱された過熱蒸気が供給され、過熱蒸気雰囲気とされる。廃棄物１は、搬送容器２に載せられたまま、過熱蒸気雰囲気とされた加熱炉１０内に入れられる。廃棄物１は、この過熱蒸気によって熱が与えられ、短時間で内部まで十分に加熱される。
【００４４】
前記では、炉内を電気ヒータ１４で約８００℃〜１１００℃に加熱するとともに、約８００℃〜１１００℃に過熱した過熱蒸気を供給する。電気ヒータおよび蒸気過熱器２４により連続的に昇温し、加熱炉１０内を約８００℃〜１１００℃に加熱することもできる。また、電気ヒータ１４での昇温を連続的に行い、過熱蒸気の供給は間欠的に行うこともできる。
【００４５】
加熱炉１０へ供給する過熱蒸気の量は、その量が多いほど、廃棄物を短時間で加熱することができる。例えば、０．３Ｌの容器にクリソタイル１００％のアスベストを５ｇ入れて８００℃に加熱する場合、クリソタイルは、原子量２７７．１（ｋｇ／ｋｍｏｌ）である。加熱により、約０．６５ｇ（約３．２Ｌ）の過熱蒸気を生成する。この３．２Ｌの過熱蒸気は、容器の容量０．３Ｌに対し、十分に満たすことができる量である。したがって、本発明では、アスベストから脱水した結晶水を、過熱蒸気として用いることができ、過熱蒸気発生装置２０を備えなくても、過熱蒸気雰囲気を形成することができる。
【００４６】
加熱炉１０では、アスベスト（クリソタイル）の加熱により、前記式１のように分解して、フォルステライトを生成し、結晶水が脱水する。廃棄物１は、アスベストとセメントとを含むため、約８００℃〜１１００℃の温度で加熱すると、フォルステライトも消失し、主に２ＣａＯ・ＳｉＯ２とＣａＯを生成する。加熱炉１０では、このようにして廃棄物１が無害化された後、電気ヒータ１４が停止され、過熱蒸気の供給が停止される。無害化された廃棄物は、搬送容器２ごと取り出され、図示しないロールクラッシャやチューブクラッシャ等で粉砕され、キルン等で焼成してセメント化される。
【００４７】
廃棄物１中には、塗料や接着剤として揮発性有機化合物（ＶＯＣ）等の有機化合物が含まれる。ＶＯＣには、ベンゼン、トルエン、キシレン、ホルムアルデヒド、パラジクロルベンゼン、エチルベンゼン等が含まれる。これらの有機化合物は、光化学オキシダントによる健康被害の要因の１つで、大気汚染物質であり、そのまま大気中へ放散することはできない。
【００４８】
そこで、この有機化合物を炭酸ガスや水等へ分解した後、大気放散する。このため、この処理システムは、有機化合物を分解する反応装置３０と、分解ガスを冷却する冷却装置３１と、分解ガス中に含まれるアスベスト未反応物等の浮遊物を除去するフィルタ３２と、分解ガス中の塩素やＳＯｘを回収する洗浄装置３３とを備える。
【００４９】
反応装置３０には、加熱炉１０で発生する有機化合物のほか、過熱蒸気が供給され、また、必要に応じて空気も供給される。反応装置３０では、これらを所定温度に加熱し、有機化合物を過熱蒸気と反応させ、加水分解、熱分解により水素、一酸化炭素等まで分解する。さらに空気を供給することにより酸化させ、二酸化炭素、水を生成させる。加熱温度は、約９００℃〜１２００℃とされる。反応装置３０としては、円筒管内に電気ヒータを備えるものや、円筒管の外周に導線を巻いた電磁誘導加熱装置等を挙げることができる。
【００５０】
冷却装置３１は、低分子とされた分解ガスを急冷する。分解ガス中には、アスベスト未反応物が浮遊物として含まれる。フィルタ３２でこの浮遊物を捕集し、分解ガス中から浮遊物を除去する。フィルタ３２は、目の粗い、不織布からなるプレフィルタと、目の細かいメインフィルタとして用いられるＨＥＰＡフィルタとから構成することができる。
【００５１】
洗浄装置３３は、スクラバーとすることができ、容器内にアルカリ性の水溶液を収容していて、分解ガスを、水溶液内を通過させることによりアルカリと反応させ、塩化水素中の塩素といったハロゲン、二酸化炭素の一部、ＳＯｘ等を回収・除去する。アルカリとしては、例えば、水酸化カリウム、水酸化ナトリウム、水酸化カルシウムが用いられる。洗浄装置３３では、アルカリと反応しなかった二酸化炭素、反応装置３０で反応に使用されなかった空気が、アルカリ水溶液中に気泡となって洗浄装置３３の容器上部へと移動し、ブロワ３４によって吸引されて大気中へ放散される。
【００５２】
洗浄装置３３において回収・除去されたハロゲン等は、水溶液中に塩として存在し、冷却ポンプ３５によって吸引され、冷却水が循環されるクーラー３６によって冷却された後、凝集槽３７へ送られる。凝集槽３７では、所定量の凝集剤が添加され、撹拌翼３８によって撹拌された後、供給ポンプ３９によって脱水装置４０へ送られる。脱水装置４０では、液体である排水と、凝集物である残渣とに分離される。
【００５３】
加熱炉１０は、図４および図５ではバッチ式の加熱炉としたが、上部に電気ヒータ、下部に搬送ベルトを備え、廃棄物を搬送ベルト上に載せて移動させつつ電気ヒータで加熱する構成とし、連続的に加熱することができるものであってもよい。また、加熱炉１０に続いて配設され、無害化された廃棄物を空冷するための、下部に搬送ベルトを備える空冷装置を備えていてもよい。
【００５４】
図６を参照して、アスベスト含有廃棄物の処理の流れを詳細に説明する。まず、アスベスト吹付材やスレート等のアスベスト含有廃棄物を搬入する（Ｓ６００）。加熱処理を行うまでの間、搬入した廃棄物を保管庫で保管する（Ｓ６１０）。次に、加熱炉内を電気ヒータで加熱し、ボイラで蒸気を発生させ、その蒸気を過熱して過熱蒸気を生成し、加熱炉へ供給する（Ｓ６２０）。加熱処理を行うために、搬送容器に廃棄物を粉砕せずにそのまま載せ、加熱炉へ搬送容器ごと投入する（Ｓ６３０）。このため、アスベスト繊維の飛散は生じない。
【００５５】
約８００℃〜１１００℃に加熱された炉内において、搬送容器に載せたアスベスト含有廃棄物を約１０分〜１２０分間加熱する。炉内は、対流伝熱効果が大きく、かつ、熱放射および凝縮水による伝熱効果が得られる過熱蒸気雰囲気であるため、廃棄物の内部にまで効率良く熱が伝えられる。このため、前記の約１０分〜１２０分といった短時間で廃棄物中のすべてのアスベストは脱水し、クリソタイルがフォルステライトへ変化し、さらに分解して、主に２ＣａＯ・ＳｉＯ２とＣａＯとからなる固形物となる（Ｓ６４０）。
【００５６】
廃棄物中には、接着剤や塗料等が含まれ、これらの中には、ＶＯＣ等の有機化合物が含まれる。加熱炉での加熱処理の間、廃棄物中に含まれる有機化合物は、揮発して過熱蒸気とともに、ガスとして連続的に反応装置へと移動する。なお、約８００℃〜１１００℃の炉内では、廃棄物中のほとんどの有機化合物が揮発し、加熱処理後の廃棄物中には、有機化合物はほとんど存在しない。約１０分〜１２０分間加熱された後の固形物を、開閉蓋を開いて取り出し、空冷等し、無害化することができているか確認する（Ｓ６５０）。無害化の確認は、上述した定性分析および定量分析により行う。
【００５７】
反応装置へ移動したガスには、一酸化炭素、水素、ＣｎＨｎ（ｎは自然数）といった有機化合物、過熱蒸気、塩化水素、ＳＯｘ、アスベスト未反応物等が含まれる。反応装置では、ＣｎＨｎを過熱蒸気と反応させて分解し、水素および一酸化炭素を空気中の酸素と反応させて酸化する（Ｓ６６０）。反応装置を出た分解ガスは、ダイオキシンを合成しないように冷却装置で急冷され（Ｓ６７０）、フィルタへ送られる。
【００５８】
フィルタでは、ガス中を浮遊するアスベスト未反応物を捕集する（Ｓ６８０）。フィルタを出たガスには、二酸化炭素、蒸気、塩化水素、ＳＯｘが含まれており、塩化水素中の塩素およびＳＯｘは、大気中へ放散することができないため、洗浄装置で回収される。
【００５９】
洗浄装置では、水酸化カルシウムをアルカリとして使用し、水酸化カルシウム水溶液中に分解ガスを通し、二酸化炭素の一部、塩化水素およびＳＯｘを溶解させ、塩として回収する（Ｓ６９０）。アルカリ水溶液中では、アルカリと反応して、塩化カルシウム、硫酸カルシウム、炭酸カルシウムといった塩を生成する。なお、生成した硫酸カルシウムの二水和物は、石膏であり、この石膏は、前記のアルミネート相が水と急激に反応するのを調節するために使用することができる。塩化カルシウムは、硬化剤や防水剤等の添加剤として使用されるものである。炭酸カルシウムは、焼成することで、炭酸ガスを放出し、セメント原料である酸化カルシウムとなる。このように、生成した塩はいずれも、セメントの製造に使用されるものであり、セメント材料として不適切なものは存在しない。
【００６０】
洗浄装置においてアルカリ水溶液に溶解しない二酸化炭素、窒素や酸素は、ブロワにより吸引され、大気放散される（Ｓ７００）。洗浄装置内のアルカリ水溶液中には、塩が蓄積するため、水溶液の一部抜き出し、凝集槽へ送り、塩を凝集させる（Ｓ７１０）。脱水装置で脱水し、残渣として塩を分離する（Ｓ７２０）。この塩は、セメント材料として利用することができる。塩を分離して残った排水は、排水処理設備へ送られ、処理される（Ｓ７３０）。なお、排水処理により浄化された水は、河川等に排出したり、ボイラ水として再利用することができる。
【００６１】
無害化が確認された固形物および残渣として分離された塩を、ロールクラッシャやチューブクラッシャ等へ投入し、粉砕する（Ｓ７４０）。粉砕して得られた粉末をキルンへ投入し、焼成してセメントを製造する（Ｓ７５０）。
【００６２】
これまで本発明のアスベスト含有廃棄物の再生処理方法について、それを処理するための処理システムを例示して詳細に説明してきたが、本発明の再生処理方法を実現することができれば例示した処理システムの構成に限定されるものではない。また、上述した実施形態に限定されるものではなく、他の実施の形態、追加、変更、削除など、当業者が想到することができる範囲内で変更することができ、いずれの態様においても本発明の作用・効果を奏する限り、本発明の範囲に含まれるものである。
【図面の簡単な説明】
【００６３】
【図１】大気雰囲気中で３０分加熱した場合のＸ線回折分析法により定量分析を行った結果を示した図。
【図２】大気雰囲気中で３０分加熱した場合の位相差顕微鏡写真を用いた分散染色法による定性分析を行った結果を示した図。
【図３】過熱蒸気雰囲気下で３０分加熱した場合の位相差顕微鏡写真を用いた分散染色法による定性分析を行った結果を示した図。
【図４】アスベスト含有廃棄物の処理システムを例示した図。
【図５】加熱炉を例示した図。
【図６】アスベスト含有廃棄物の処理の流れを示したフローチャート図。
【符号の説明】
【００６４】
１…アスベスト含有廃棄物、２…搬送容器、２ａ…車輪、１０…加熱炉、１１…出入口、１２…開閉蓋、１３…炉壁、１４…電気ヒータ、１５…蒸気供給パイプ、２０…過熱蒸気発生装置、２１…タンク、２２…ボイラ、２３…給水ポンプ、２４…蒸気過熱器、３０…反応装置、３１…冷却装置、３２…フィルタ、３３…洗浄装置、３４…ブロワ、３５…冷却ポンプ、３６…クーラー、３７…凝集槽、３８…撹拌翼、３９…供給ポンプ、４０…脱水装置
【図１】
0005066697.tif 000005
【図２】
0005066697.tif 000006
【図３】
0005066697.tif 000007
【図４】
0005066697.tif 000008
【図５】
0005066697.tif 000009
【図６】
0005066697.tif 000010